"コンクリート表面凝結遅延剤を用いて、フィルム等シート上に図形や写真等絵柄を描画し、該フィルム等シートを型枠に張り付け、コンクリートを打設後、未硬化の脆弱部分を洗い出し、露出したコンクリート面の平滑面と凹面とで、図形や写真等絵柄を転写する化粧コンクリート形成技術におけるコンクリート打設に関し、高流度コンクリートを用いることを特徴とするコンクリート型枠への打設技術。前記高流度コンクリートは、混和剤として高性能AE減水剤を使用することで高い流動性を発揮させ、粉体量の増量や増粘剤の添加などで適度な材料分離抵抗性を発揮させるものであって、該高流度コンクリートを用いることを特徴とする[請求項1]にあるような、コンクリート型枠への打設技術。現在提供されている、表面凝結遅延剤を用いたコンクリート面への写真等画像の転写等に益する化粧コンクリート形成技術では、標準的な配合の普通ポルトランドセメントが用いられているが、該転写技術を施工するに当たっては、打ち込み時の状況によっては、コンクリート転写面にジャンカ等不具合が生じる可能性がある。このような不具合が発生した場合、その補修はほとんど不可能なため、該転写技術を採用するには慎重にならざるを得ないことが指摘されている。例えば、標準的な配合の普通ポルトランドセメントを使用して打設すると発生する可能性のある不具合としては、ジャンカ、エアーによるピンホール、そして不鮮明なコンクリート面への写真等画像の転写である。そこで本発明は、従来技術のマイナス誘因であるコンクリート打設技術の改善を提供し、前記のジャンカ、エアーによるピンホール、そして不鮮明なコンクリート面への写真等画像の転写の不具合を解消することを課題とする。以上の課題を解決するために、請求項1の発明は、標準的な配合の普通ポルトランドセメントの代わりに、高流度コンクリートを用いたコンクリート打設技術を提供した。高流度コンクリートとは、混和剤として高性能AE減水剤等を使用しフレッシュ時の材料分離抵抗性を損なうことなく流動性を確保フロー値60cm~65cm位することによって、締め固め作業を行うことなく、型枠などの隅々まで材料分離を生じることなく充填できる性質自己充填性を特徴としたコンクリートであり、普通コンクリートと比較すると、密実度において優れており、空気量は少ない。請求項2の発明は、混和剤として高性能AE減水剤を使用することで高い流動性を発揮させ、粉体量の増量や増粘剤の添加などで適度な材料分離抵抗性を発揮させるような高流度コンクリートを用いたコンクリート打設技術を提供した。表面凝結遅延剤を用いたコンクリート面への写真等画像の転写等に益する化粧コンクリート形成技術に高流度コンクリートを使用すると、標準的な配合の普通ポルトランドセメントの場合と比べて、密実度が高くなることで、化粧コンクリートの仕上がり具合が緻密になり、空気量が少ないことでピンホールの発生が減少し、コンクリートに自己充填性があることで、ジャンカの発生を大幅におさえることができる。以上のような高流度コンクリートを使用することで、従来技術に比較して大幅に不具合発生の可能性を抑えられるだけではなく、化粧コンクリートの仕上がり向上にも寄与することができる点で優れており、該化粧コンクリート形成技術には適切な性質を備えたコンクリートといえる。以下、本発明の実地の形態について、説明する。本発明の,コンクリート表面凝結遅延剤を用いて、フィルム等シート上に図形や写真等絵柄を描画し、該フィルム等シートを型枠に張り付け、コンクリートを打設後、未硬化の脆弱部分を洗い出し、露出したコンクリート面の平滑面と凹面とで、図形や写真等絵柄を転写する化粧コンクリート形成技術において、コンクリート打設に使用するコンクリートは、高流度コンクリートを使用する。該高流度コンクリートとは、混和剤として高性能AE減水剤等を使用することにより、フレッシュ時の材料分離抵抗性を損なうことなく流動性を確保しており、加えるに、粉体量の増加により、材料分離抵抗性を高めているものである。粉体系粉体として普通ポルトランドセメントフライアッシュシリカフューム等を使用、そして増粘剤系セルロース系増粘剤等、そして併用型粉体系と増粘剤系の併用の3種類があるが、いずれの高流度コンクリートも、該化粧コンクリート形成技術に適用できる。該高流度コンクリートを上記型枠に打設する場合、打設後の締め固めのための棒状バイブレ-タ-はエアーを出しやすい傾向にあるので使用せず、型枠の外から小槌叩きを行う。高流度コンクリートの配合例を表-1に挙げる。"